(57)【要約】【課題】流動性、曲げ強度、耐熱スポーリング性、溶融Ａｌ合金に対する耐浸潤性に優れ、従来の耐火物と比較して高耐用の溶融Ａｌ合金用不定形耐火物を提供する。【解決手段】主原料と当該主原料に添加されるＣａＦ２原料を含む。主原料は、ＳｉＣ原料６０〜９８質量％、硬化剤１〜１５質量％、非晶質ＳｉＯ２超微粉１〜８質量％、上記各成分の総和が１００質量％未満である場合に総和が１００質量％となる状態に添加される、Ａｌ２Ｏ３、ＣａＯ、ＺｒＯ２、ＭｇＯから選ばれる１種類以上の耐火原料からなる。そして、ＣａＦ２原料は、ＣａＦ２原料の外掛け質量％値Ａと非晶質ＳｉＯ２超微粉の質量％値Ｂとの比（Ａ／Ｂ）が０．２≦（Ａ／Ｂ）≦２を満足する範囲内で主原料に添加される。【選択図】なし【特許請求の範囲】
【請求項１】
耐火原料と硬化剤とを含む溶融アルミニウム合金用不定形耐火物であって、
ＳｉＣ原料６０〜９８質量％、
硬化剤１〜１５質量％、
非晶質ＳｉＯ２超微粉１〜８質量％、
上記各成分の総和が１００質量％未満である場合に総和が１００質量％となる状態に添加される、Ａｌ２Ｏ３、ＣａＯ、ＺｒＯ２、ＭｇＯから選ばれる１種類以上の耐火原料、
からなる主原料と、
前記主原料に添加されるＣａＦ２原料と、
を含み、
前記ＣａＦ２原料が、ＣａＦ２原料の外掛け質量％値Ａと非晶質ＳｉＯ２超微粉の質量％値Ｂとの比（Ａ／Ｂ）が０．２≦（Ａ／Ｂ）≦２を満足する範囲内で前記主原料に添加されることを特徴とする溶融アルミニウム合金用不定形耐火物。
【請求項２】
前記硬化剤がアルミナセメントである請求項１に記載の溶融アルミニウム合金用不定形耐火物。
【発明の詳細な説明】
【技術分野】
【０００１】
本発明は、溶融アルミニウム合金用の溶解炉、保持炉、溝型誘導炉等に使用される不定形耐火物に関し、特に、耐食性、耐浸透性、耐スポーリング性等の諸特性に優れた溶融アルミニウム合金用不定形耐火物に関する。
【背景技術】
【０００２】
アルミニウム合金用（以下、Ａｌ合金用という。）の溶解炉や保持炉では、溶湯（この場合、溶融Ａｌ合金）に接する耐火物の選定が非常に重要である。例えば、耐火物としてアルミナ・シリカ質耐火物を採用した場合は、溶融Ａｌ合金は耐火物中のＳｉＯ２成分と（１）式のような還元反応を生じることが知られている。
【０００３】
2Al(l) + 3/2SiO2(s) ＝ Al2O3(s) + 3/2Si(l)          （１）
【０００４】
この反応によって、Ａｌ２Ｏ３が生成して溶湯と耐火物の界面に変質層が形成され、炉内を閉塞させてしまうという問題がある。
【０００５】
このような還元反応を抑制する観点で、特許文献１は、珪酸を含まない高純度耐火物に５〜２０％のカルシウムアルミネートを焼結剤として添加したＡｌ−Ｌｉ合金溶解用耐火材及びライニング材（坩堝）を開示している。また、特許文献２は、カーボン３０〜５０重量％、ＳｉＣ原料１０〜３５重量％、Ａｌ２Ｏ３５〜３０重量％及び結合剤と不可避的不純物で構成されたＡｌ−Ｌｉ合金溶解用耐火材料（坩堝）を開示している。
【０００６】
一方、非鉄金属製造設備における溶解炉や保持炉の加熱方法として、バーナー加熱、電気発熱体による加熱、溝型誘導加熱等が開発されている。この中で、溝型誘導加熱に使用される耐火物は、溶解炉や保持炉の側壁や下部に設置されており、その形状が複雑になる。そのため、特許文献１、２等で開示されている坩堝や煉瓦では施工が困難であった。そこで、煉瓦に変わる材料としてラミング材や緻密質キャスタブル等の不定形耐火物が広く使用されている（例えば、特許文献３−５等参照。）。
【０００７】
例えば、特許文献３は、Ａｌ２Ｏ３分８５重量％以上を含むアルミナ質耐火材に窒化ケイ素を配合したＡｌ−Ｌｉ合金溶融精錬炉用不定形耐火物を開示している。また、特許文献４は、Ａｌ２Ｏ３を８０重量％以上含むハイアルミナ質低セメントキャスタブル１００重量部に対して、難溶性リン酸塩、フリット及び炭化硼素の中から選ばれる１種以上の添加物を合計で０．５〜３重量部含有するＡｌ合金溶解炉用耐火物を開示している。さらに、特許文献５は、従来のボーキサイトや高純度アルミナを骨材とした低セメントキャスタブルに弗化化合物０．５〜５ｗｔ％を超微粉、分散剤とともに加え、混練物の流動性と硬化性を向上させた不定形耐火物を開示している。
【０００８】
また、溶融Ａｌ合金用耐火物では、耐火物中へのＡｌ合金の浸潤がもう一つの問題である。Ａｌ合金が耐火物中へ浸潤すると、構造スポーリングが生じて損傷が進行する。そのため、耐火物中へのＡｌ合金の浸潤を抑えることが重要になる。Ａｌ合金の中では、特に、Ａｌ−Ｌｉ合金、Ａｌ−Ｚｎ合金が耐火物中に浸潤しやすいことが知られている。
【０００９】
その対策として、特許文献６は、耐火物中にフッ素含有量が０．０１〜３０重量％となる量のフッ素化合物を含有させたアルミニウム及びアルミニウム合金用流し込み耐火物を開示している。この技術では、弗化物添加によるＡｌ合金の浸透防止添加効果が得られる理由について、耐火物中に存在する弗素化合物がＡｌ溶湯中に浮遊・懸吊している酸化物等と反応することで酸化物の被膜、粒等が耐火物表面に生成され、Ａｌ溶湯の表面張力が高められる結果、Ａｌ溶湯の濡れ性を弱めることができるとしている。
【先行技術文献】
【特許文献】
【００１０】
【特許文献１】特開平１−２６８８２６号公報
【特許文献２】特開第４−２８５０６５号公報
【特許文献３】特開平４−３２５４５７号公報
【特許文献４】特開平１１−１９９３３４号公報
【特許文献５】特開平３−１７７３６５号公報
【特許文献６】特開２００２−２７４９５９号公報
【発明の概要】
【発明が解決しようとする課題】
【００１１】
しかしながら、特許文献３−５が開示する技術では、アルミナの含有量が多いため、熱膨張率が大きくなり、耐熱スポーリング性については十分に満足できるような性能が得られていない。また、特許文献６が開示する技術では、亀裂の抑制効果については不十分であり、耐熱スポーリング性についても未だ十分とはいえなかった。
【００１２】
そのため、現状では、溶融Ａｌ合金用の耐火物としてアルミナ質耐火物を採用する場合は、Ａｌ２Ｏ３含有量が７０〜９０重量％の高アルミナ質耐火物が一般的に使用されているものの、抜本的な改善は達成されておらず、その耐用性は未だ十分とはいえなかった。
【００１３】
加えて、溝型誘導炉では、耐火物は溶解炉や保持炉本体よりも高温下で使用されるとともに、Ａｌ溶湯の流動の影響も受ける。そのため、溝型誘導炉では、特に、溝部における閉塞と亀裂の対策が求められている。
【００１４】
本発明は、このような従来の事情を鑑みて提案されたものであって、特に耐火物への浸潤が生じやすいＡｌ−Ｚｎ合金の溶解炉に適用した場合でも、優れた耐スポーリング性と耐反応性（Ａｌ合金による還元によって変質が生じ難い）を得ることができる、溶融アルミニウム合金用不定形耐火物を提供することを目的とする。
【課題を解決するための手段】
【００１５】
Ａｌ溶湯と反応し難い材質として、ＳｉＣ（炭化珪素）や黒鉛のような非酸化物が知られている。しかしながら、これらの材質は、施工性及び酸化雰囲気中での安定性に問題があった。特に、ＳｉＣを主成分とする不定形耐火物は、水との馴染みが悪く、施工水分量の増加に伴う施工体組織の高気孔率化、強度低下が顕著であり、殆ど実用化されていなかった。また、溶融Ａｌ合金用耐火物では、上述のように、Ａｌ溶湯の浸潤に対する対策が求められるが、ＳｉＣを主成分とする耐火物では、浸潤抑制についての対策方法は知られていない。
【００１６】
本願発明者ら等は、溶融Ａｌ合金用不定形耐火組成物としてＳｉＣの優れた特性を発揮させるため、流動性の改善と浸潤の抑制について鋭意研究を重ね、非晶質ＳｉＯ２超微粉とＣａＦ２を活用すればよいことを見出し、本発明を完成するに至った。
【００１７】
ＳｉＣは高熱伝導率で高硬度、耐摩耗性に優れており、熱膨張係数が小さいために耐熱スポーリング性が高いことが特徴であり、非鉄溶融金属に対する耐食性にも優れている。しかしながら、上述のように不定形耐火物の主原料として使用した場合、水との馴染みが悪く、施工水分量の増加に伴う施工体組織の高気孔率化、強度低下が顕著であった。これに対し、特定量の非晶質ＳｉＯ２超微粉を活用することによって流し込み施工に必要な水分量を低減し、緻密かつ高強度な施工体を得ることを見出した。また、本発明の不定形耐火物の硬化剤としてアルミナセメントを活用すれば、施工性に優れ高強度の施工体を得ることができることも見出した。
【００１８】
一方、非晶質ＳｉＯ２超微粉は、溶融Ａｌ合金によって還元され、金属ＳｉとなってＡｌ合金中に溶け出すという欠点を有している。また、この反応によってＡｌ２Ｏ３が溶融Ａｌ合金内に析出し閉塞物となるという問題点もある。
【００１９】
その対策として、本願発明者らはＳｉＣを主成分とする不定形耐火物において非晶質ＳｉＯ２超微粉に特定の比率で組み合わせたＣａＦ２（弗化カルシウム）を添加することで、溶融Ａｌ合金によるＳｉＯ２超微粉の還元を、大幅に抑制できることを見出した。本願発明者らの解析では、特定比率でＣａＦ２を添加することにより、Ａｌ溶湯と耐火物との境界面に、Ａｌ２Ｏ３、ＳｉＯ２、ＣａＯからなる膜が形成されていた。その膜によってＡｌ溶湯の浸潤が抑制されたと考えられる。融液の生成は確認できないことから、ＳｉＯ２とＣａＯとが気相を介してＡｌ溶湯界面に輸送され、ＳｉＯ２の一部がＡｌによって還元されることで、上述の膜が生成されていると考えられる。
【００２０】
加えて、特許文献６では弗化物添加による溶融Ａｌ合金の浸透防止添加効果について、耐火物中の存在する弗素化合物がＡｌ溶湯中に浮遊・懸吊している酸化物等と反応することで酸化物の被膜、粒等が耐火物表面に生成され、Ａｌ溶湯の表面張力を高められる結果、Ａｌ溶湯の濡れ性を弱めことができるとしているが、本発明の事例はそのような現象は観察できなかった。すなわち、本発明は、少なくとも、特許文献６が開示する技術とは異なるメカニズムにより効果が得られていると考えられる。
【００２１】
本願発明者らは、以上のようにして得られた新たな知見に基づいて本発明に至った。まず、本発明は、耐火原料と硬化剤とを含む溶融アルミニウム合金用不定形耐火物を前提としている。そして、本発明に係る溶融アルミニウム合金用不定形耐火物は、主原料と当該主原料に添加されるＣａＦ２原料を含む。主原料は、ＳｉＣ原料６０〜９８質量％、硬化剤１〜１５質量％、非晶質ＳｉＯ２超微粉１〜８質量％、上記各成分の総和が１００質量％未満である場合に総和が１００質量％となる状態に添加される、Ａｌ２Ｏ３、ＣａＯ、ＺｒＯ２、ＭｇＯから選ばれる１種類以上の耐火原料からなる。そして、ＣａＦ２原料は、ＣａＦ２原料の外掛け質量％値Ａと非晶質ＳｉＯ２超微粉の質量％値Ｂとの比（Ａ／Ｂ）が０．２≦（Ａ／Ｂ）≦２を満足する範囲内で主原料に添加される。硬化剤には、アルミナセメントを使用することができる。
【発明の効果】
【００２２】
本発明の不定形耐火物によれば、耐スポーリング性と溶融Ａｌ合金に対する耐反応性が大幅に改善されるのみならず、耐熱スポーリング性が改善される。また、施工時の流動性も十分に確保できるとともに、８００℃焼成後の強度も十分にあるため、施工上の問題もない。そのため、本発明に係る不定形耐火物を、例えば、溶融Ａｌ合金用の溝型誘導炉に適用すれば、亀裂の発生が低減され、かつ溝部のＡｌ閉塞も皆無となり、耐火物のトータルライフを大幅に向上させることができる。
【発明を実施するための形態】
【００２３】
本発明における溶融アルミニウム合金用（以下、溶融Ａｌ合金用という。）不定形耐火物は、主原料と当該主原料に添加されるＣａＦ２原料（弗化カルシウム原料）を含む。
【００２４】
主原料は、ＳｉＣ原料（炭化珪素原料）、硬化剤、非晶質ＳｉＯ２超微粉、これらの各成分の総和が１００質量％未満である場合に総和が１００質量％となる状態に添加される、Ａｌ２Ｏ３、ＣａＯ、ＺｒＯ２、ＭｇＯから選ばれる１種類以上の耐火原料からなる。
【００２５】
ＳｉＣ原料の添加量は６０〜９８質量％（６０質量％以上かつ９８質量％以下）である。より好ましくは、７５〜９６質量％（７５質量％以上かつ９６質量％以下）である。ＳｉＣ原料の添加量が６０質量％未満である場合、ＳｉＣ原料の高熱伝導率、低熱膨張率かつ低弾性率が発揮されず、耐熱スポーリング性が低下するので好ましくない。また、ＳｉＣ原料の添加量が９８質量％を超える場合、必須の原料である非晶質ＳｉＯ２超微粉及び硬化剤の添加量が低下し、非晶質ＳｉＯ２超微粉及び硬化剤の機能が発揮されないため好ましくない。本発明において、ＳｉＣ原料は、主骨材として耐熱スポーリング性を格段に向上させる役割を有する。
【００２６】
ＳｉＣ原料として、ＳｉＯ２とカーボンの混合物を超高温で反応させてＳｉＣとする、いわゆるアチソン法で生成されるＳｉＣを利用することができる。また、金属ＳｉとＣ（炭素）とを高温で反応させること合成したＳｉＣを利用することも可能である。
【００２７】
ＳｉＣ原料の純度は８５質量％以上であることが好ましく、より好ましくは９０質量％以上である。ＳｉＣ原料の純度が８５質量％未満の場合、炭素や金属Ｓｉ等の不純物の影響で施工性が低下したり、施工体の強度が低下したりするため好ましくない。
【００２８】
ＳｉＣ原料の粒度は特に限定されない。一般に不定形耐火物（流し込み材）として使用されている粒度配合を利用することができる。例えば、最大粒径が６ｍｍ、粒径１ｍｍ以上が４０〜５５質量％（４０質量％以上かつ５５質量％以下）、粒径０．１〜１ｍｍ（０．１ｍｍ以上かつ１ｍｍ未満）が１０〜３０質量％（１０質量％以上かつ３０質量％以下）、粒径０．１ｍｍ未満が１５〜５０質量％（１５質量％以上かつ５０質量％以下）等とし全量が１００質量％になるようにすればよい。
【００２９】
硬化剤の添加量は１〜１５質量％（１質量％以上かつ１５質量％以下）である。より好ましくは、２〜１０質量％（２質量％以上かつ１０質量％以下）である。硬化剤の添加量が１質量％未満である場合、施工体の強度が十分に得られない上、Ａｌ溶湯界面におけるＡｌ２Ｏ３、ＳｉＯ２、ＣａＯからなる膜が安定的に形成されないため好ましくない。また、硬化剤の添加量が１５質量％を超える場合、添加量に応じて強度が向上することがなくなる上、流動性が低下するため好ましくない。
【００３０】
硬化剤として、公知である、セメント、水硬性アルミナ、リン酸塩、珪酸塩、シリカゾル、樹脂等を使用することができる。流し込み施工において硬化挙動を制御し易いアルミナセメントの使用が特に好ましい。アルミナセメントとしてはカルシア含有量が３０質量％未満であって、カルシウムアルミネートとコランダムを主体鉱物とする高純度のハイアルミナセメントが特に好ましい。
【００３１】
非晶質ＳｉＯ２超微粉の添加量は１〜８質量％（１質量％以上かつ８質量％以下）である。より好ましくは、２〜６質量％（２質量％以上かつ６質量％以下）である。非晶質ＳｉＯ２超微粉の添加量が１質量％未満である場合、材料中の空隙に対して非晶質ＳｉＯ２超微粉量が不足する結果、緻密で高強度な施工体が得られなくなるため好ましくない。さらに、Ａｌ溶湯界面における安定なＡｌ２Ｏ３、ＳｉＯ２、ＣａＯからなる膜が形成されないため好ましくない。また、非晶質ＳｉＯ２超微粉の添加量が８質量％を超える場合、非晶質ＳｉＯ２超微粉量が過剰となり、施工時の流動性が低下（粘性が増大）するため好ましくない。本発明において、非晶質ＳｉＯ２超微粉は、流し込み材の混練水分を低減させて緻密かつ高強度な施工体を形成させる役割を有する。
【００３２】
非晶質ＳｉＯ２超微粉は、一般的にシリカフラワーやシリカヒュームと呼ばれるものが使用できる。いずれも、気相を介して生成されたＳｉＯ２ヒュームであり、金属Ｓｉの溶解時や、ジルコンを還元してジルコニアを製造する際に副生物として発生する。一次粒径はサブミクロンの粒子である。また、非晶質ＳｉＯ２超微粉の純度はＳｉＯ２が９０％以上であることが好ましく、ジルコンやジルコニアを若干含有していてもかまわない。
【００３３】
ＣａＦ２原料は、ＣａＦ２原料の外掛け質量％値Ａと非晶質ＳｉＯ２超微粉の質量％値Ｂとの比（Ａ／Ｂ）が０．２≦（Ａ／Ｂ）≦２を満足する範囲内で主原料に添加される。より好ましくは、０．３≦（Ａ／Ｂ）≦１．５である。（Ａ／Ｂ）が０．２未満である場合、Ａｌ溶湯界面におけるＡｌ２Ｏ３、ＳｉＯ２、ＣａＯからなる膜が十分には形成されないため好ましくない。また、（Ａ／Ｂ）が２を超える場合も、Ａｌ溶湯界面におけるＡｌ２Ｏ３、ＳｉＯ２、ＣａＯからなる膜が十分には形成されない上、流動性が低下するため好ましくない。
【００３４】
ＣａＦ２原料は鉱産物として産出する蛍石を使用してもよく、化学試薬を使用してもよい。ＣａＦ２の純度は９５質量％以上であることが好ましい。また、ＣａＦ２の粒度は特には規定されないが、材料中への分散性から粒径０．５ｍｍ以下が好ましく、粒径０．３ｍｍ以下がより好ましい。
【００３５】
本発明は、ＳｉＣ原料、硬化剤、非晶質ＳｉＯ２超微粉と、非晶質ＳｉＯ２超微粉に対して特定割合のＣａＦ２原料とを含むことで効果を発揮する。しかしながら、主原料は、ＳｉＣ原料、硬化剤、非晶質ＳｉＯ２超微粉のみで構成されることは必須ではなく、本発明の効果を奏する範囲において他の耐火原料を添加することができる。すなわち、ＳｉＣ原料、硬化剤、非晶質ＳｉＯ２超微粉の各成分の総和が１００質量％未満である場合、総和が１００質量％となる状態に他の耐火原料を添加することができる。当該他の耐火原料として、Ａｌ２Ｏ３、ＣａＯ、ＺｒＯ２、ＭｇＯから選ばれる１種類以上を使用することができる。例えば、ＳｉＣ原料が６０質量％、硬化剤が１質量％、非晶質ＳｉＯ２超微粉が１質量％の場合、当該耐火原料が３８質量％添加される。
【００３６】
公知のように、Ａｌの融点は約６６０℃であり、Ａｌ溶解炉の操業温度は１０００℃程度である。また、操業中に形成される酸化物もＡｌ２Ｏ３が主体であるため、溶融Ａｌ合金用不定形耐火物では、製鉄用の耐火物のように、溶融スラグとの反応により溶損することはない。しかしながら、上述の（１）式に示すＡｌによる還元反応は抑制する必要がある。そのため、酸化物として安定しており、Ａｌによって還元され難い上述のＡｌ２Ｏ３、ＣａＯ、ＺｒＯ２、ＭｇＯであれば、本発明の効果を損なうことはない。
【００３７】
なお、耐食性と容積安定性の観点では、当該他の耐火原料はアルミナ質原料であることが好ましい。例えば、Ａｌ２Ｏ３含有量が８０質量％以上のばん土頁岩やボーキサイト、Ａｌ２Ｏ３含有量が９５質量％以上の焼結アルミナ品や電融アルミナ、Ａｌ２Ｏ３含有量が９８質量％以上の仮焼アルミナ等を使用することができる。
【００３８】
以上のような配合を使用することで、Ａｌ溶湯界面におけるＡｌ２Ｏ３、ＳｉＯ２、ＣａＯからなる膜を安定的に形成することができる。
【００３９】
ここで、Ａｌ溶湯界面におけるＡｌ２Ｏ３、ＳｉＯ２、ＣａＯからなる膜の形成機構について考察する。
【００４０】
Ａｌ溶湯によるＳｉＯ２の還元反応は上述の（１）式で示されるが、Ａｌ溶湯に接するような耐火物の気孔中では、もう少し複雑な反応が生じていると考えられる。すなわち、例えば、Ａｌ合金用溶融炉において溶融Ａｌ合金と接するワーク耐火物の厚さは１５０〜２００ｍｍ程度あり、稼働面では溶融Ａｌ合金と接しているが、反対面では大気と流通できる雰囲気になっている。そのため、稼働面側では、溶融Ａｌ合金と酸素とが反応するため酸素分圧が低くなり、反対面側では稼働面側に比べて酸素分圧が高くなる。したがって、耐火物内で酸素の濃度勾配が存在する。
【００４１】
このように、稼働面近傍では酸素分圧が低いために（２）式によるＳｉＯ２の分解が生じ、ＳｉＯ（ｇ）として気孔中を移動することが可能である。
【００４２】
SiO2 ＝ SiO(g) + 1/2O2          （２）
【００４３】
さらには、アルミナセメントに含有されるＣａＯも低酸素分圧下では蒸発が起こりやすく、（３）式に示す状態が発生する。
【００４４】
CaO ＝ Ca(g) + 1/2O2          （３）
【００４５】
（２）式、（３）式は平衡反応であるため、移動先でＳｉＯ２、ＣａＯに戻ることも可能である。
【００４６】
一方、稼働面から少し距離が離れると酸素分圧が上昇する。本発明の不定形耐火物は主成分としてＳｉＣを含むため、ＣａＦ２は微量に存在する酸素と相まって（４）式に示すようにＳｉＣと反応する。ただし、この反応は、酸素分圧の極めて低い稼働面近傍では生じない。
【００４７】
SiC + 2CaF2+ 3/2O2 → SiF4(g) + 2CaO + CO          （４）
【００４８】
一方、ＳｉＦ４はＣａＯと共存すると不安定で、（５）式に示すようにＳｉＯ２とＣａＦ２に分解する。
【００４９】
2CaO + SiF4(g) → SiO2 + 2CaF2          （５）
【００５０】
なお、（４）式と（５）式の和は（６）式となり、ＳｉＣの酸化反応である。
【００５１】
SiC + 3/2O2 → SiO2 + CO          （６）
【００５２】
したがって、ＣａＦ２はあたかも触媒のような働きをして、耐火物内面から稼働面の表面に向かってＳｉＯ２成分の気相を介した輸送を可能にしていると考えることができる。このため、ＣａＦ２成分を一定量以上含むことで、（４）式と（５）式の反応によって稼働面の表面へのＳｉＯ２成分の輸送量を増大させることができる。しかしながら、基本的には酸化反応であるため、その輸送量の最大値は酸素の供給量によって定まり、ＣａＦ２量を増やしたとしても一定の値に飽和する。
【００５３】
以上の結果、（２）式、（４）式と（５）式の反応によってＳｉＯ２成分がＡｌ溶湯面に輸送され、（１）式の反応によってその一部がＡｌ２Ｏ３になり、また、（３）式の反応によってＣａＯ成分が輸送されるため、Ａｌ溶湯界面にＡｌ２Ｏ３、ＳｉＯ２、ＣａＯからなる膜が形成されたものと考えられる。
【００５４】
本願発明者らは、以上の考察に基づいて、この膜が形成される条件について、ＣａＦ２とＳｉＯ２の含有量の比によって整理できることを見出した。すなわち、ＣａＦ２量が少なくＳｉＯ２量が多い場合、（４）式、（５）式の反応が進まず、ＳｉＯ２成分の供給が不十分となるため、膜の生成は不完全となる。また、ＣａＦ２量が多く、ＳｉＯ２量が少ない場合には、（２）式の反応によって供給されるＳｉＯ２量が少なくなるため、この場合も不完全となる。したがって、ＳｉＯ２成分とＣａＦ２成分の比を特定範囲とすることで、安定なＡｌ２Ｏ３、ＳｉＯ２、ＣａＯからなる膜が形成されたものと考えられる。
【００５５】
なお、以上の原料には、本発明の効果を阻害しない範囲で公知の各種添加材を配合することができる。例えば、非鉄溶融金属の難濡れ性物質として公知である硼酸アルミニウム、フッ化アルミニウム、硫酸バリウム、さらに必要に応じて、粘土、アルミニウム粉末、金属ファイバー、有機ファイバー、セラミックファイバー、分散剤として縮合燐酸塩やポリアクリル酸塩、ポリカルボン酸塩やそれらの重合体又は共重合体等を添加することができる。
【００５６】
また、本発明に係る不定形耐火物は、使用現場における流し込み施工に限定されず、事前に成形されたプレキャストブロックとして使用現場に搬入し、各種炉に設置されて使用することもできる。
【実施例】
【００５７】
（実施例１）
以下に実施例及び比較例を提示して、本発明の不定形耐火物を説明する。なお、本発明は以下の例示に限定されるものではない。
【００５８】
表１及び表２では、表中に示す配合割合で原料を配合、混練することにより調整した不定形耐火物の特性を評価している。
【００５９】
各配合において使用したＳｉＣ原料は、アチソン法で製造されたものであり、純度は９７質量％である。また、電融アルミナの純度は９８質量％である。なお、ＳｉＣ原料の粒子径及び電融アルミナの粒子径も、表１、表２中に示している。表１、表２において、「６−１ｍｍ」は、粒径が１ｍｍ以上、かつ６ｍｍ以下を意味する。「−１ｍｍ」は、粒径が１ｍｍ未満を意味する。
【００６０】
また、仮焼アルミナの純度は９９．８質量％であり、粒度は２０μｍ以下である。非晶質ＳｉＯ２超微粉にはシリカフュームを使用している。ＣａＦ２原料は蛍石の粉砕粉末を使用している。ＣａＦ２原料の純度は９７質量％、粒度は０．１ｍｍ以下である。アルミナセメントには、アルミナ成分７４質量％のハイアルミナセメントを使用した。さらに、分散剤として、ポリカルボン酸塩を添加した。なお、表１、表２中における「−」は、その成分が含まれていないことを意味する。
【００６１】
さらに、表１、表２中に各配合の化学成分を示している。化学成分は、ＳｉＣ、Ａｌ２Ｏ３、ＳｉＯ２の代表３成分を示している。代表３成分の総和が１００質量％未満である場合の残部はＣａＯ等不純物由来の成分である。
【００６２】
各配合により得られる不定形耐火物について、流動性、曲げ強さ、耐熱スポーリング性、耐湿潤性を評価し、表１、表２中に記載した。
【００６３】
流動性は、各配合に水を外掛け５．０質量％添加し、定法に従って混練することで得られた混練物により評価した。当該評価では、ＪＩＳ Ｒ ２５２１に規定されている上辺７０φ、下辺１００φ、高さ６０ｍｍのフローコーンを用い、２．７Ｇの振動を５秒間与えた。広がった後の不定形耐火物の径を最大と認められる方向とこれに直角な方向について測り、この２つの方向の径の平均値をフロー値とした。「＋」は、フロー値が１６０ｍｍ未満であることを示している。「＋＋」は、フロー値が１６０以上かつ１８０ｍｍ未満であることを示している。「＋＋＋」は、フロー値が１８０ｍｍ以上であることを示している。ここでは、フロー値１６０ｍｍ未満を流動性不良と判定した。
【００６４】
曲げ強度は、４０ｍｍ×４０ｍｍ×１６０ｍｍの形状を有する試験片を使用し、ＪＩＳ Ｒ ２５５３に準じた試験方法により評価した。ここでは、８００℃−３時間焼成後の曲げ強度を評価している。試験片は、各配合に水を外掛け５．０質量％添加し、定法に従って混練した混練物を上記形状の型枠に鋳込み、２４時間常温養生した後脱枠し、引き続き１１０℃で２４時間乾燥した後、８００℃で３時間焼成することで生成した。ここでは、曲げ強度１０ＭＰａ未満を強度不良と判定した。
【００６５】
耐熱スポーリング性は、４０ｍｍ×４０ｍｍ×１６０ｍｍの形状を有する試験片に対して、加熱、急冷サイクルを繰り返し、亀裂が生じたサイクル数により評価した。試験片は、各配合に水を外掛け５．０質量％添加し、定法に従って混練した混練物を上記形状の型枠に鋳込み、２４時間常温養生した後脱枠し、１１０℃で２４時間乾燥することで生成した。加熱、急冷サイクルは、１０００℃に加熱した電気炉に試験片を投入して１５分間加熱し、その後、電気炉から取り出して流水で２分間急冷した。この加熱、急冷サイクルを１０回繰り返し、試験片に何回目で亀裂が発生するかを観察した。「＋」は３サイクル未満で亀裂が生じたことを示している。「＋＋」は３〜６サイクルで亀裂が生じたことを示している。「＋＋＋」は７サイクル目以降で亀裂が生じたことを示している。亀裂が生じたサイクル数の少ない方（３サイクル未満）が、耐熱スポーリング性不良と判定した。
【００６６】
耐浸潤性は、５ｍｍ×１１４ｍｍ×２３０ｍｍの形状を有する試験片を５５％Ａｌ−Ｚｎ合金融液溶解炉中に６ヵ月浸漬し、Ａｌ合金との接触面における変質層の生成厚みにより評価した。試験片は、各配合に水を外掛け５．０質量％添加し、定法に従って混練した混練物を上記形状の型枠に鋳込み、２４時間常温養生した後脱枠し、１１０℃で２４時間乾燥することで生成した。変質層の生成厚みは、試験片を回収・切断し、Ａｌ合金との接触面を観察することで取得した。「＋」は、変質層の厚さが１０ｍｍ以上であることを示している。「＋＋」は、変質層の厚さが、５〜１０ｍｍ（５ｍｍ以上かつ１０ｍｍ未満）であることを示している。「＋＋＋」は、変質層の厚さが５ｍｍ未満であることを示している。変質層が厚く形成されている方（１０ｍｍ以上）が耐浸潤性不良と判定した。
【００６７】
また、表中の総合評価欄に記載している記号は、以上の各特性を総合的に評価したものである。「◎」は、全ての特性について優れている配合に付している。「○」は、「◎」に比べれば劣る特性が存在しているが、実用上問題のない配合に付している。「△」は、耐熱スポーリング特性を除く各特性について１項目が不良と判定された配合に付している。「×」は、各特性について２項目以上が不良あるいは耐熱スポーリング特性が不良と判定された配合に付している。
【００６８】
【表１】
2016037429.tif 000002
【００６９】
【表２】
2016037429.tif 000003
【００７０】
表１、表２から理解できるように、実施例１〜１８では、流動性、曲げ強度、耐熱スポーリング性、耐浸潤性の各特性について優れた特性が得られている。
【００７１】
ここで、表１に示す配合について簡単に説明する。
【００７２】
表１において実施例１〜５は、ＳｉＣ原料の配合割合を変更している。また、実施例６〜１０は非晶質ＳｉＯ２超微粉の配合割合を変更している。実施例１１〜１４は、上述の比（Ａ／Ｂ）を変更している。実施例１５〜１８は、アルミナセメントの配合割合を変更している。
【００７３】
以下、表２の各比較例について簡単に説明する。
【００７４】
比較例１は、電融アルミナを主体とする従来型のアルミナ質不定形耐火物の配合である。また、上記（Ａ／Ｂ）が０．７５となるようにＣａＦ２原料を添加している。この比較例１は、耐熱スポーリング性が劣っている。これは、アルミナ質の熱膨張率が高いために耐スポーリング性が劣ったものである。また、ＣａＦ２原料を３質量％含有させ、また、上記（Ａ／Ｂ）が０．７５と本発明の範囲内にしたにもかかわらず、耐浸潤性も劣っていた。これは、ＳｉＣを主体にした配合ではないため、Ａｌ溶湯界面に安定なＡｌ２Ｏ３、ＳｉＯ２、ＣａＯからなる膜が形成できなかったためと考えられる。
【００７５】
比較例２は、ＳｉＣ原料を９９質量％、非晶質ＳｉＯ２超微粉を１質量％含有し、硬化剤であるアルミナセメントを含まない配合である。この比較例２は、流動性及び曲げ強度が不良である。
【００７６】
比較例３は、ＳｉＣ原料の添加量を５０質量％と実施例５よりもさらに少なくした配合である。この比較例３は、耐スポーリング性が著しく劣っている。
【００７７】
比較例４は、実施例６〜１０との対比において、非晶質ＳｉＯ２超微粉を含まない配合である。この比較例４は、流動性、曲げ強度及び耐浸潤性が不良である。また、比較例５は、実施例６〜１０との対比において、非晶質ＳｉＯ２超微粉を１０質量％と多くした配合である。この比較例５は、大変粘り気が強く流動性が不良である。
【００７８】
比較例６は、実施例１１〜１４との対比において、上記比（Ａ／Ｂ）を０．１と低くした配合である。この比較例６は耐浸潤性が不良である。また、比較例７は、実施例１１〜１４との対比において、上記比（Ａ／Ｂ）を２．５と高くした配合である。この比較例７は耐浸潤性及び流動性が不良である。
【００７９】
比較例８は、実施例１５〜１８との対比において、アルミナセメントを含まない配合である。この比較例８は、流動性、曲げ強度、耐浸潤性が不良である。また、比較例９は、実施例１５〜１８との対比において、アルミナセメントを２０質量％と多くした配合である。この比較例９は、流動性が不良である。
【００８０】
このように、本発明の各実施例によれば、流動性、曲げ強度、耐熱スポーリング性に優れ、また、溶融Ａｌ合金に対する耐浸潤性に優れた不定形耐火物を得ることができる。
【００８１】
（実施例２）
表１において総合評価の高い実施例３について、溶解量５０ｔの５５％Ａｌ−Ｚｎ合金溶解用のＡｌ合金溶解炉のインダクターブロックに施工し、実機使用した。また、対比用として表２の比較例３（従来のアルミナ質不定形耐火物）をインダクターブロックに施工し、同一設備で使用した。比較例３の配合では、平均寿命が８．９ヶ月（サンプル数ｎ＝１３）であったのに対し、実施例３の配合では、平均寿命が３０ヶ月（サンプル数ｎ＝３）であった。この結果からも、本発明に係る不定形耐火物が耐用性に優れることが理解できる。
【００８２】
以上説明したように、本発明によれば、耐熱スポーリング性、溶融Ａｌ合金に対する耐浸潤性に優れ、従来の耐火物と比較して高耐用の溶融Ａｌ合金用不定形耐火物を実現することができる。
【産業上の利用可能性】
【００８３】
本発明は、流動性、曲げ強度、耐熱スポーリング性、溶融Ａｌ合金に対する耐浸潤性に優れ、従来の耐火物と比較して高耐用の溶融Ａｌ合金用不定形耐火物を実現することができ、溶融Ａｌ合金用不定形耐火物として有用である。